(57)【要約】【課題】転写型の表面形状を精度よく、速やかに転写して、表面形状転写樹脂シートを製造し得る方法を提供することを目的とする。【解決手段】本発明の表面形状転写樹脂シートの製造方法は、樹脂を加熱溶融状態でダイから連続的に押し出して連続樹脂シートを製造するシート製造工程と、連続樹脂シートを第一押圧ロールと第二押圧ロールとで挟み込む第一押圧工程と、第二押圧ロールに密着させたまま連続樹脂シートを搬送する搬送工程と、搬送された連続樹脂シートを第二押圧ロールと第三押圧ロールとで挟み込む第二押圧工程とを含み、第三押圧ロールは、その表面に転写型を備え、該転写型は、複数の凹部からなり、前記凹部のピッチ間隔は５０μｍ〜５００μｍであり、前記凹部の溝深さは３μｍ〜５００μｍであり、連続シートは、第二押圧工程において第三押圧ロール表面に備えた転写型が転写されることを特徴とする。【選択図】図２
2009220555.tif 000002
【特許請求の範囲】
【請求項１】
樹脂を加熱溶融状態でダイから連続的に押し出して連続樹脂シートを製造するシート製造工程と、
前記連続樹脂シートを第一押圧ロールと第二押圧ロールとで挟み込む第一押圧工程と、
前記第二押圧ロールに密着させたまま前記連続樹脂シートを搬送する搬送工程と、
搬送された前記連続樹脂シートを前記第二押圧ロールと第三押圧ロールとで挟み込む第二押圧工程とを含み、
前記第三押圧ロールは、その表面に転写型を備え、
前記転写型は、複数の凹部からなり、前記凹部のピッチ間隔は５０μｍ〜５００μｍであり、前記凹部の溝深さは３μｍ〜５００μｍであり、
前記連続樹脂シートは、前記第二押圧工程において前記第三押圧ロール表面に備えた転写型が転写される表面形状転写樹脂シートの製造方法。
【請求項２】
前記凹部は、その断面形状が略半円形状である請求項１に記載の表面形状転写樹脂シートの製造方法。
【請求項３】
前記凹部は、その断面形状が三角形であり、該三角形の頂角が４０°〜１６０°である請求項１に記載の表面形状転写樹脂シートの製造方法。
【請求項４】
加熱溶融状態の樹脂を連続的に押し出して連続樹脂シートを製造するダイと、押圧ロールと、前記連続樹脂シートを該押圧ロールとの間に挟み込むことにより表面形状を前記連続樹脂シートに転写する転写ロールとを含む表面形状転写樹脂シートの製造装置であって、
前記転写ロールは、その表面に複数の凹部が形成され、前記凹部のピッチ間隔が５０μｍ〜５００μｍであり、前記凹部の溝深さＨが３μｍ〜５００μｍである表面形状転写樹脂シートの製造装置。
【請求項５】
前記凹部は、その断面形状が略半円形状である請求項４に記載の表面形状転写樹脂シートの製造装置。
【請求項６】
前記凹部は、その断面形状が三角形であり、該三角形の頂角が４０°〜１６０°である請求項４に記載の表面形状転写樹脂シートの製造装置。
【発明の詳細な説明】
【技術分野】
【０００１】
本発明は、表面形状転写樹脂シートの製造方法および製造装置に関し、詳しくは転写型の表面形状が転写された樹脂シートの製造方法および製造装置に関する。
【背景技術】
【０００２】
表面に形状を有する樹脂シート（表面形状転写樹脂シート）を製造する方法として、押出機を用いて、樹脂を加熱溶融状態でダイから押し出して得られる連続した樹脂シート（連続樹脂シート）に転写型の表面形状を転写する方法が知られている（たとえば、特許文献１）。押出機を用いた方法では、図４に示すように、ダイ４から連続的に押し出された連続樹脂シート２は、第一押圧ロール５ａと第二押圧ロール５ｂとの間に挟み込まれ、第二押圧ロール５ｂの表面に沿って搬送し、第二押圧ロール５ｂと第三押圧ロール５ｃとの間に挟み込まれる。ここで、特許文献１においては、第二押圧ロール５ｂに転写型が設けられており、第一押圧ロール５ａと転写型が設けられた第二押圧ロール５ｂとの間に連続樹脂シート２を挟み込むことにより、転写型の表面形状が連続樹脂シート２に転写され、表面形状転写樹脂シートを得る方法が提案されている。
【０００３】
しかしながら、このような従来の製造方法では、転写型の表面形状を精度よく連続樹脂シートに転写するためは、転写速度を遅くする必要があり、必ずしも生産性のよい方法であるとは言えなかった。
【特許文献１】特開平９−１１３２８号公報
【発明の開示】
【発明が解決しようとする課題】
【０００４】
本発明は上記問題に鑑みてなされたものであり、転写型の表面形状を精度よく、速やかに転写して、効率よく表面形状転写樹脂シートを製造し得る方法および装置を提供することを目的とする。
【課題を解決するための手段】
【０００５】
本発明者は、上記目的を達成するべく鋭意検討した結果、転写型の表面形状および転写位置を特定のものとすることにより、転写型の表面形状を精度よく、速やかに転写することができることを見出し、本発明に至った。
【０００６】
すなわち、本発明は、樹脂を加熱溶融状態でダイから連続的に押し出して連続樹脂シートを製造するシート製造工程と、連続樹脂シートを第一押圧ロールと第二押圧ロールとで挟み込む第一押圧工程と、第二押圧ロールに密着させたまま連続樹脂シートを搬送する搬送工程と、搬送された連続樹脂シートを第二押圧ロールと第三押圧ロールとで挟み込む第二押圧工程とを含む表面に形状を有する表面形状転写樹脂シートの製造方法であって、第三押圧ロールは、その表面に転写型を備え、該転写型は、複数の凹部からなり、前記凹部のピッチ間隔は５０μｍ〜５００μｍであり、前記凹部の溝深さは３μｍ〜５００μｍであり、連続樹脂シートは、第二押圧工程において第三押圧ロール表面に備えた転写型が転写されることを特徴とする表面形状転写樹脂シートの製造方法に関する。
【０００７】
上記凹部は、その断面形状が略半円形状であることが好ましい。また、上記凹部は、その断面形状が三角形であり、該三角形の頂角が４０°〜１６０°である形状とすることができる。
【０００８】
また、本発明は、加熱溶融状態の樹脂を連続的に押し出して連続樹脂シートを製造するダイと、押圧ロールと、前記連続樹脂シートを該押圧ロールとの間に挟み込むことにより表面形状を前記連続樹脂シートに転写する転写ロールとを含む表面形状転写樹脂シートの製造装置であって、上記転写ロールは、その表面に複数の凹部が形成され、凹部のピッチ間隔が５０μｍ〜５００μｍであり、凹部の溝深さＨが３μｍ〜５００μｍである表面形状転写樹脂シートの製造装置に関する。
【０００９】
上記製造装置において凹部は、その断面形状が略半円形状であることが好ましい。また、上記凹部は、その断面形状が三角形であり、該三角形の頂角が４０°〜１６０°である形状とすることができる。
【発明の効果】
【００１０】
本発明の製造方法および製造装置によれば、転写型の表面形状を精度よく、速やかに転写して、生産性よく、目的の表面形状転写樹脂シートを製造することができる。
【発明を実施するための最良の形態】
【００１１】
以下、本発明の製造方法および製造装置についてさらに詳細に説明する。なお、以下の説明では、図面を用いて説明しているが、本願の図面において同一の参照符号を付したものは、同一部分または相当部分を示している。
【００１２】
＜表面形状転写樹脂シートの製造装置＞
本発明の製造装置は、加熱溶融状態の樹脂を連続的に押し出して連続樹脂シートを得るダイと、押圧ロールと、上記連続樹脂シートをこの押圧ロールとの間に挟み込むことにより表面形状を前上記連続樹脂シートに転写する転写ロールとを備えたものである。図２に、本発明の表面形状転写樹脂シートの製造装置の一例を模式的に示す。図２に示す装置は、加熱溶融状態の樹脂を連続的に押し出して連続樹脂シート２を得るダイ４と、押圧ロール５とを備える。押圧ロール５は、連続樹脂シートを押圧するための第一押圧ロール５ａと、第二押圧ロール５ｂと、第三押圧ロール５ｃとからなり、第三押圧ロール５ｃの表面に転写型６を備え、上記連続樹脂シート２を、第二押圧ロール５ｂと転写型６を備えた第三押圧ロール５ｃとに挟み込むことにより、所望の表面形状を連続樹脂シート２に転写することができる。
【００１３】
なお、上記押圧ロール５の他に、本発明に技術上無関係なロールを設けてもよい。このようなロールは連続樹脂シートに接するものであり、たとえば、連続樹脂シートを第一押圧ロールに搬送するためのガイドロール（タッチロール）や、連続樹脂シートを第二押圧ロールに密着させておくためのタッチロールを挙げることができる。
【００１４】
＜表面形状転写樹脂シートの製造方法＞
本発明の表面形状転写樹脂シートの製造方法は、樹脂を加熱溶融状態でダイから連続的に押し出して連続樹脂シートを製造するシート製造工程と、連続樹脂シートを第一押圧ロールと第二押圧ロールとで挟み込む第一押圧工程と、第二押圧ロールに密着させたまま連続樹脂シートを搬送する搬送工程と、搬送された連続樹脂シートを第二押圧ロールと第三押圧ロールとで挟み込む第二押圧工程とを含む。
【００１５】
＜シート製造工程＞
シート製造工程は、樹脂を加熱溶融状態でダイから連続的に押し出して連続樹脂シートを製造する。
【００１６】
本発明の製造方法に用いられる樹脂としては、通常は、加熱されることにより溶融状態となる熱可塑性樹脂が挙げられ、具体的には、たとえばスチレン系樹脂、アクリル系樹脂、ポリエチレン樹脂、ポリプロピレン樹脂、環状オレフィン重合体樹脂、アクリロニトリル−ブタジエン−スチレン（ＡＢＳ）樹脂、ポリエチレンテレフタレート（ＰＥＴ）樹脂、ポリカーボネート（ＰＣ）樹脂などが挙げられる。なお、本発明の製造方法に適用できる範囲で、加熱されることにより硬化する熱硬化性樹脂であってもよい。
【００１７】
上記樹脂は、光拡散剤、紫外線吸収剤、熱安定剤、帯電防止剤などの添加剤が添加されていてもよい。
【００１８】
上記光拡散剤は、無機系光拡散剤であってもよいし、有機系光拡散剤であってもよい。
無機系光拡散剤としては、たとえば炭酸カルシウム、硫酸バリウム、酸化チタン、水酸化アルミニウム、シリカ、無機ガラス、タルク、マイカ、ホワイトカーボン、酸化マグネシウム、酸化亜鉛などのような無機化合物の粒子が挙げられる。無機系光拡散剤は、脂肪酸などの表面処理剤により表面処理されていてもよい。
【００１９】
また、有機系光拡散剤としては、たとえばスチレン系重合体粒子、アクリル系重合体粒子、シロキサン系重合体粒子などのような有機化合物の粒子が挙げられる。
【００２０】
光拡散剤を添加する場合、添加される光拡散剤の屈折率と樹脂の屈折率との差の絶対値は、光拡散の効果の点で、通常０．０２以上であり、得られる表面形状転写樹脂シートの光透過性の点で、通常は０．１３以下である。このように樹脂に光拡散剤を添加した場合、得られる表面形状転写樹脂シートは、光拡散板として使用することができる。
【００２１】
上記樹脂を加熱溶融状態で連続的に押し出すダイとしては、通常の押出成形法に用いられると同様の金属製のＴダイなどが用いられる。ダイから樹脂を加熱溶融状態で押し出すには、通常の押出成形法と同様に、押出機が用いられる。押出機は一軸押出機であってもよいし、二軸押出機であってもよい。樹脂は押出機内で加熱され、溶融された状態でダイに送られ、押し出される。ダイから押し出された樹脂は、連続的にシート状となって押し出され、連続樹脂シートとなる。
【００２２】
連続樹脂シートの厚みは、得られたシートの用途に応じて適宜調整すればよく、たとえば、光拡散板として用いる場合は１．０ｍｍ〜３．０ｍｍとすればよい。
【００２３】
上記連続樹脂シートは、単層でもよいし２以上の層としてもよい。連続樹脂シートが単層の場合は、ダイから樹脂を加熱溶融状態で押し出す際にダイに１種の樹脂を供給し押し出しをすればよく、２以上の層の場合は、２種以上の樹脂をダイに供給し、積層した状態で共押し出しをしてもよい。なお、２種以上の樹脂を積層した状態で共押し出しをするには、たとえば、公知の２種３層分配型フィードブロックを用い、これを経由してダイに樹脂を供給すればよい。
【００２４】
＜第一押圧工程＞
上記シート製造工程で得られた連続樹脂シートは、第一押圧工程により、図２に示すように、第一押圧ロール５ａと第二押圧ロール５ｂとで同時に挟み込まれる。第一押圧ロールと、第二押圧ロールとして通常はステンレス鋼、鉄鋼などの金属で構成された金属製ロールが用いられ、その直径は通常１００ｍｍ〜５００ｍｍである。これらの第一および第二押圧ロールとして金属製ロールを用いる場合、その表面は、たとえばクロムメッキ、銅メッキ、ニッケルメッキ、ニッケル−リンメッキなどのメッキ処理が施されていてもよい。また、押圧ロールの表面は、鏡面であってもよいし、精度よく転写する必要がなければ、エンボスなどの凹凸が施された転写面となっていてもよい。
【００２５】
＜搬送工程＞
搬送工程は、連続樹脂シートを第二押圧ロールに密着した状態で、第二押圧ロールの回転に従って搬送する工程である。
【００２６】
連続樹脂シートは、上記第一押圧工程および搬送工程において、押圧ロールに接することによる冷却や、外気との接触による冷却によって、ダイから押し出された加熱溶融状態よりも温度が低下する。このように加熱溶融状態よりも温度が低下した状態で、連続樹脂シートは搬送され、次の第二押圧工程に供される。なお、押圧ロールは、温度調節機能を備え、所望の温度に調節可能であることが望ましい。
【００２７】
＜第二押圧工程＞
第二押圧工程では、上記搬送された連続樹脂シートは、図２に示されるように、第二押圧ロール５ｂと第三押圧ロール５ｃとに挟み込まれ押圧される。この第二押圧工程において、連続樹脂シート２には、第三押圧ロール５ｃ表面に備えられた転写型６が転写される。なお、本発明においては、転写型を備えた第三押圧ロールを転写ロールともいう。上記転写ロール表面に備えられた転写型は、連続樹脂シートの表面に押し当てられ、その表面形状を逆型として連続樹脂シートに転写するものである。
【００２８】
上記連続樹脂シートは、この第二押圧工程において、第二押圧ロールと転写ロールとで再度押圧され、第二押圧ロールから剥離し、転写ロールに密着し、今度は転写ロールの回転に従って搬送される。その際、連続樹脂シートの表面温度が高く、第二押圧ロールと転写ロールとで押圧せずとも、連続樹脂シートが十分に転写ロールに密着する場合は、第二押圧ロールと転写ロールとの間は連続樹脂シートの厚さよりも若干大きく開いていてもよい。
【００２９】
上記転写型は、転写ロール表面に設けられた複数の凹部からなり、凹部のピッチ間隔は、転写型の作製が容易であることから通常１０μｍ以上、好ましくは５０μｍ以上であるが、本発明の製造方法および製造装置においては、凹部のピッチ間隔が２００μｍ〜５００μｍである場合に好適であり、凹部の溝深さが３μｍ〜５００μｍである。図１に、転写型表面の一例を示す。図１に示すように、複数の凹部は、通常間隔ｄをあけて平行に設けられる。凹部のピッチ間隔（Ｐ）とは、隣接する凹部の溝部間の距離をいい、凹部の溝深さ（Ｈ）とは、転写ロール表面円周上から凹部の溝部までの距離をいう。
【００３０】
上記転写型の形状としては、図１に示すような略半円形状である略半円凹部（略半円凹み）の溝を例示することができる。隣接する略半円凹部のピッチ間隔（Ｐ）は、転写ロールの作製が容易である点で、通常１０μｍ以上、好ましくは５０μｍ以上であり、本発明の製造方法は、ピッチ間隔（Ｐ）が２００μｍ〜５００μｍの範囲において好適である。また、上記略半円凹部の溝深さ（Ｈ）は、３μｍ〜５００μｍの範囲において、本発明の製造方法に好適である。ここで転写型におけるピッチ間隔（Ｐ）および溝深さ（Ｈ）は、転写型全体で必ずしも一定ではなく、隣接する凹部間で異なる場合も含まれる。また、略半円とは、図１に示すように、断面が半円弧状である形状に限定されるものではなく、たとえば図３に示すように、円柱体をその軸線に平行であって、該軸線を含まない平面で切断した場合の断面のいずれかの弧状である形状であってもよいし、或いは断面が半楕円弧状や、該半楕円弧状の一部である扁平湾曲状等の形状であってもよい。上記「略半円凹部」とは、このような略半円形状の断面の凹部をも含むものとする。
【００３１】
上記転写ロール表面に備えられた転写型の形状としては、断面形状が略半円形状である溝に限らず、たとえば多数のＶ字溝（Ｖ字凹み）が転写ロールの円周上に平行に設けられた形状が挙げられる。この場合の断面形状は三角形となる。Ｖ字溝（三角形）の頂角は通常１６０°以下であり、作製が容易である点で通常は４０°以上である。Ｖ字溝（三角形）のピッチ間隔（Ｐ）は、転写ロールの作製が容易である点で、通常１０μｍ以上、好ましくは５０μｍ以上であるが、本発明の製造方法は、ピッチ間隔（Ｐ）が２００μｍ〜５００μｍの範囲において好適である。
【００３２】
上記転写型の作製方法としては、上記ステンレス鋼、鉄鋼などからなる転写ロールの表面に、たとえばクロムメッキ、銅メッキ、ニッケルメッキ、ニッケル−リンメッキなどのメッキ処理を施した後に、そのメッキ面に対してダイヤモンドバイトや金属砥石等を用いた除去加工や、レーザー加工や、またはケミカルエッチングを行ない、形状を加工することがあるが、これらの手法に特に限定されるものではない。
【００３３】
また、転写ロールの表面は、上記転写型を形成した後に、たとえば表面形状の精度を損なわないレベルで、クロムメッキ、銅メッキ、ニッケルメッキ、ニッケル−リンメッキなどのメッキ処理を施してもよい。
【００３４】
上記第二押圧工程において転写ロールの表面形状（転写型）を連続樹脂シートに転写することにより、目的の表面形状転写樹脂シートを製造することができる。得られた表面形状転写樹脂シートは通常、さらに冷却されたのち枚葉に切断されて、たとえば液晶表示装置を構成するプリズムシートなどとして用いられる。また、樹脂として光拡散剤が添加されたものを用いた場合には、表面に形状が転写された光拡散板として好適に用いることができる。
【実施例】
【００３５】
以下、実施例を挙げて本発明をより詳細に説明するが、本発明はこれらに限定されるものではない。
【００３６】
＜原材料＞
透光性樹脂Ｒ１：スチレン樹脂（東洋スチレン製「ＨＲＭ４０」、屈折率１．５９）
透光性樹脂Ｒ２：ＭＳ樹脂（新日鐵化学性「ＭＳ２００ＮＴ」、屈折率１．５７、スチレン／メタクリル酸メチル＝８０質量部／２０質量部）
結晶性樹脂Ｃ１：プロピレン−エチレンランダム共重合樹脂（住友化学（株）製、「ＦＳＸ２０Ｌ８」、プロピレン単位含有量９９質量％以上、エチレン単位含有量１質量％以下）
紫外線吸収剤：ベンゾトリアゾール系紫外線吸収剤；２，２’−メチレンビス［６−２Ｈ−ベンゾトリアゾール−２−イル］−４−（１，１，３，３−テトラメチルブチル）フェノール（ＡＤＥＫＡ社製、「アデカスタブＬＡ３１」）
光安定剤：ヒンダードアミン系光安定剤、（チバ・スペシャリティ・ケミカルズ（株）製）、「Ｔｉｎｕｖｉｎ  ＸＴ  ８５５ＦＦ」）
造核剤：有機リン酸塩系造核剤；リン酸２，２−メチレンビス（４，６−ジ−ｔｅｒｔ−ブチルフェニル）ナトリウム（ＡＤＥＫＡ社製、「アデカスタブＮＡ１１」）
酸化防止剤：リン系酸化防止剤；トリス（２，４−ジ−t−ブチルフェニル）ホスファイト（チバ・スペシャリティ・ケミカルズ（株）製、「Ｉｒｇ１６８」）
＜マスターバッチ＞
表層マスターバッチＭＡ：結晶性樹脂Ｃ１  ９８．７質量部、紫外線吸収剤（ＬＡ３１）０．５質量部、光安定剤（Ｔｉｎｕｖｉｎ  ＸＴ  ８５５ＦＦ）０．５質量部、造核剤（アデカスタブＮＡ１１）０．１質量部、酸化防止剤（Ｉｒｇ１６８）０．２質量部をドライブレンドしてブレンド物を得た。このブレンド物を６５ｍｍ２軸押出機のホッパーに投入し、２２５℃〜２６０℃のシリンダー内で溶融混合した後、ストランド状に押出してペレット化させて、ペレット状の表層マスターバッチＭＡを得た。
【００３７】
中間層マスターバッチＭＢ：結晶性樹脂Ｃ１  ９４．０質量部、造核剤（アデカスタブＮＡ１１）２．０質量部、酸化防止剤（Ｉｒｇ１６８）４．０質量部をドライブレンドしてブレンド物を得た。このブレンド物を６５ｍｍ２軸押出機のホッパーに投入し、２２５℃〜２６０℃のシリンダー内で溶融混合した後、ストランド状に押出してペレット化させて、ペレット状の中間層マスターバッチＭＢを得た。
【００３８】
＜転写型＞
転写型として、表１に記載した形状を有する半円凹みの溝Ａ〜Ｄ、または表３に記載した形状を有するＶ字凹みの溝Ｅ〜Ｈを用いた。
【００３９】
下記表１において、Ｐ、ｄ、Ｈは、図１に示す転写型に施されている半円凹みの溝のレプリカの断面形状の各距離を示し、「ピッチ間隔Ｐ」は隣接する凹部の溝部間距離、「平坦部の幅ｄ」は隣接する凹部間の平坦部の幅、「溝深さＨ」は転写型表面円周上と溝部との間の距離を示す。また、「アスペクト比Ａ」は溝深さＨとピッチ間隔Ｐとの比率とＨ／Ｐである。各半円凹みの溝Ａ〜Ｄは、シリンドリカルレンズ（円柱レンズ）形状であり、各溝部が平行に等間隔（ピッチ間隔Ｐ）で構成されている。なお、図３に示すように、シリンドリカルレンズ８とは、少なくとも、一つの面が、円柱の一部のような形をしたレンズであり、たとえば、円柱を軸方向に二つに割った形状をいう。
【００４０】
下記表３において、Ｐ、Ｈ、Θは、図５に示す転写型に施されているＶ字凹みの溝のレプリカの断面形状の各距離または角度を示し、「ピッチ間隔Ｐ」は隣接する凹部の溝部間距離、「溝深さＨ」は凹部の頂角までの垂直距離、「Θ」はＶ字凹みの頂点の角度（頂角）を示す。各Ｖ字凹みの溝Ｅ〜Ｈはプリズムレンズ（角柱レンズ）形状であり、図５に示すように各溝部が平行に等間隔（ピッチ間隔Ｐ）で構成されている。図５に示されるレプリカは、得られるシートの形状の反転形状である。
【００４１】
また、表２および表４には、各実施例および比較例の製造条件および得られた表面形状転写樹脂シートの形状転写率Ｔ（％）を示す。形状転写率Ｔ（％）は、以下の式（１）で定義する。式（１）において、成形シートの断面形状の凹部溝深さは、得られた表面形状転写樹脂シートの凹部の最大溝深さの実測値である。
形状転写率Ｔ（％）＝成形シートの断面形状の凹部溝深さ／レプリカの断面形状の凹部溝深さＨ×１００・・・（１）
【００４２】
【表１】
2009220555.tif 000003
【００４３】
【表２】
2009220555.tif 000004
【００４４】
【表３】
2009220555.tif 000005
【００４５】
【表４】
2009220555.tif 000006
【００４６】
（実施例１）
透光性樹脂Ｒ１をシリンダー内の温度が１９０℃〜２５０℃の第１押出機で溶融混練して、フィードブロックに供給する。一方、透光性樹脂Ｒ２をシリンダー内の温度が１９０℃〜２５０℃の第２押出機で溶融混練して、フィードブロックに供給する。
【００４７】
上記第１押出機からフィードブロックに供給される透光性樹脂Ｒ１が主層となり、上記第２押出機からフィードブロックに供給される透光性樹脂Ｒ２が表層（主層の両面）となるように押出樹脂温度２５０℃で共押出成形を行ない、図２に示す押圧ロール５で押圧と冷却を行なうことによって、厚さ２．０ｍｍの３層の積層板からなる表面形状転写樹脂シート（１）を作製した。
【００４８】
表面形状転写樹脂シート（１）の製造において、押出機より吐出された連続樹脂シートを押圧するために、該シートの上側に第一押圧ロール５ａ、下側に第二押圧ロール５ｂを配置した。第一押圧ロール５ａと第二押圧ロール５ｂとにより押圧された後、第二押圧ロール５ｂ表面に密着して搬送され、その際に冷却される。
【００４９】
その後に第二押圧ロール５ｂと表面に転写型６が備えられた第三押圧ロール５ｃ（転写ロール）とで押圧される。転写ロールには転写型として、表１に示す略半円凹みの溝Ａが形成されており、上記第二押圧ロール５ｂと第三押圧ロール５ｃとの押圧の際に、連続樹脂シート（１）の表層の上面側に、略半円凹みの溝Ａの反対型が転写され、表面形状転写樹脂シート（１）を得ることができる。
【００５０】
上記製造時に各ロール表面の温度は、第一押圧ロール５ａが７０℃であり、第二押圧ロール５ｂが８８℃、第三押圧ロール５ｃ（転写ロール）が９４℃となるよう調整した。
【００５１】
実施例１において得られた表面形状転写樹脂シート（１）に転写された形状の形状転写率Ｔは、９０．４％であった。
【００５２】
（実施例２）
押圧ロールの押圧を調整して連続樹脂シートの厚さを１．５ｍｍとする以外は、実施例１と同様にして、３層の積層板からなる連続樹脂シート（２）を得た。その際、第三押圧ロール５ｃ（転写ロール）には、ロール表面の円周上に略半円凹みの溝Ａが形成されており、連続樹脂シート（２）の表層の上面側に、略半円凹みの溝Ａの反対型が転写され、表面形状転写樹脂シート（２）を得ることができる。
【００５３】
実施例２において得られた表面形状転写樹脂シート（２）に転写された形状の形状転写率Ｔは、９６．１％であった。
【００５４】
（実施例３）
透光性樹脂Ｒ１をシリンダー内の温度が１９０℃〜２５０℃の第３押出機で溶融混練して、フィードブロックに供給する。一方、透光性樹脂Ｒ２をシリンダー内の温度が１９０℃〜２５０℃の第４押出機で溶融混練して、フィードブロックに供給する。
【００５５】
上記第３押出機からフィードブロックに供給される透光性樹脂Ｒ１が主層となり、上記第４押出機からフィードブロックに供給される透光性樹脂Ｒ２が表層（主層の両面）となるように押出樹脂温度２５０℃で共押出成形を行ない、押圧ロールで押圧と冷却を行なうことによって、厚さ２．０ｍｍの３層の積層板からなる連続樹脂シート（３）を製造した。
【００５６】
また、上記製造時に押圧ロールを３本使用したが、押出機より吐出された連続樹脂シートを押圧するために、上側に第一押圧ロール、下側に第二押圧ロールを配置した。さらに、連続樹脂シート（３）は、第二押圧ロールに密着して搬送されている際に冷却され、その後に第三押圧ロール（転写ロール）に密着して搬送され、その後に第四押圧ロールへと引取られる。その際、第二押圧ロールと転写ロール、および転写ロールと第四押圧ロールとの間では、連続樹脂シートは押圧されず、隙間が空いているものとする。
【００５７】
上記転写ロールには、ロール表面の円周上に略半円凹みの溝Ｂが形成されており、連続樹脂シート（３）の表層の上面側に、略半円凹みの溝Ｂの反対型が転写され、表面形状転写樹脂シート（３）を得ることができる。
【００５８】
上記製造時に各ロールの表面温度は、第一押圧ロールの温度を７８℃、第二押圧ロールの温度を７８℃、転写ロールの温度を９８℃とした。
【００５９】
実施例３において得られた表面形状転写樹脂シート（３）に転写された形状の形状転写率Ｔは、７８．６％であった。
【００６０】
（実施例４）
押圧ロールの押圧を調整して連続樹脂シートの厚さを１．５ｍｍとする以外は、実施例３と同様にして、厚さ１．５ｍｍの３層の積層板からなる連続樹脂シート（４）を得た。
【００６１】
上記転写ロールには、ロール表面の円周上に略半円凹みの溝Ｂが形成されており、連続樹脂シート（４）の表層の上面側に、略半円凹みの溝Ｂの反対型が転写され、表面形状転写樹脂シート（４）を得ることができる。
【００６２】
実施例４において得られた表面形状転写樹脂シート（４）に転写された形状の形状転写率Ｔは、９２．８％であった。
【００６３】
（比較例１）
図４に示すように、第三押圧ロール５ｃのかわりに第二押圧ロール５ｂ表面に転写型を備え、冷却温度を変更した以外は、実施例２と同様に操作して厚さ１．５ｍｍの連続樹脂シート（５）を得た。連続樹脂シート（５）は、転写ロールである第二押圧ロール５ｂに密着して搬送されている際に冷却され、その後、第三押圧ロール５ｃへと引取られる。その際、転写ロールと第三押圧ロール５ｃとの間は隙間が開いており、これらのロール間では連続樹脂シートは押圧されない状態とした。
【００６４】
上記転写ロールには、ロール表面の円周上に略半円凹みの溝Ｃが形成されており、連続樹脂シート（５）の表層の下面側に、略半円凹みの溝Ｃの反対型が転写され、表面形状転写樹脂シート（５）を得ることができる。
【００６５】
上記製造時に各ロール表面の温度は、第一押圧ロールの温度を５０℃、第二押圧ロール（転写ロール）の温度を８０℃、第三押圧ロールの温度を９０℃とした。
【００６６】
比較例１において得られた表面形状転写樹脂シート（５）に転写された形状の形状転写率Ｔは、３０．０％であった。
【００６７】
（比較例２）
転写型および冷却温度を変更した以外は、実施例１と同様に、第三押圧ロールに転写型を備え、押圧ロールと転写ロールとで押圧と冷却を行なうことによって、厚さ２．０ｍｍの３層の積層板からなる連続樹脂シート（６）を得た。
【００６８】
上記転写ロールには、ロール表面の円周上に略半円凹みの溝Ｃが形成されており、連続樹脂シート（６）の表層の下面側に、略半円凹みの溝Ｃの反対型が転写され、表面形状転写樹脂シート（６）を得ることができる。
【００６９】
上記製造時に各ロール表面の温度は、第一押圧ロールの温度を７０℃、第二押圧ロール（転写ロール）の温度を１０８℃、第三押圧ロールの温度を８８℃とした。
【００７０】
比較例２において得られた表面形状転写樹脂シート（６）に転写された形状の形状転写率Ｔは、４０．０％であった。
【００７１】
（比較例３）
転写ロールに、ロール表面の円周上に略半円凹みの溝Ｄが形成されている以外は、比較例１と同様に操作して、厚さ１．５ｍｍの表面形状転写樹脂シート（７）を得た。
【００７２】
比較例３において得られた表面形状転写樹脂シート（７）に転写された形状の形状転写率Ｔは、４８．０％であった。
【００７３】
（比較例４）
転写ロールに、ロール表面の円周上に略半円凹みの溝Ｄが形成されている以外は、比較例２と同様に操作して、厚さ２．０ｍｍの表面形状転写樹脂シート（８）を得た。
【００７４】
比較例４において得られた表面形状転写樹脂シート（８）に転写された形状の形状転写率Ｔは、６５．０％であった。
【００７５】
（実施例５）
９５質量部の結晶性樹脂Ｃ１と５質量部の中間層マスターバッチＭＢとをドライブレンドした後、シリンダー内の温度が１９０℃〜２６０℃の第１押出機で溶融混練して、フィードブロックに供給する。一方、表層マスターバッチＭＡをシリンダー内の温度が１９０℃〜２６０℃の第２押出機で溶融混練して、フィードブロックに供給する。
【００７６】
上記第１押出機からフィードブロックに供給される結晶性樹脂Ｃ１と中間層マスターバッチＭＢとをドライブレンドしたものが主層となり、上記第２押出機からフィードブロックに供給される表層マスターバッチＭＡが上記主層の両表面（表層）となるように押出樹脂温度２５０℃で共押出成形を行ない、図２に示す押圧ロール５で押圧と冷却とを行なうことによって、厚さ１．５ｍｍの３層の積層板からなる表面形状転写樹脂シート（９）を製造した。
【００７７】
表面形状転写樹脂シート（９）の製造において、押出機より吐出された連続樹脂シートを押圧するために、該シートの上側に第一押圧ロール５ａ、下側に第二押圧ロール５ｂを配置した。第一押圧ロール５ａと第二押圧ロール５ｂとにより押圧された後、第二押圧ロール５ｂ表面に密着して搬送され、その際に冷却される。
【００７８】
その後に第二押圧ロール５ｂと表面に転写型６が備えられた第三押圧ロール５ｃ（転写ロール）とで押圧される。転写ロールには転写型として、表３に示すＶ字凹みの溝Ｅが形成されており、上記第二押圧ロール５ｂと第三押圧ロール５ｃとの押圧の際に、連続樹脂シート（９）の表層の上面側に、図５に示すＶ字凹みの溝Ｅの凸部と凹部とが反対の型が転写され、表面形状転写樹脂シート（９）を得ることができる。
【００７９】
上記製造時に各ロール表面の温度は、第一押圧ロール５ａが８０℃であり、第二押圧ロール５ｂが７８℃、第三押圧ロール５ｃ（転写ロール）が１１５℃となるよう調整した。
【００８０】
（実施例６）
転写型６として表３に示すＶ字凹みの溝Ｆが形成された転写ロールを用いた以外は、実施例５と同様にして表面形状転写樹脂シート（１０）を製造した。
【００８１】
（実施例７）
転写型６として表３に示すＶ字凹みの溝Ｇが形成された転写ロールを用いた以外は、実施例５と同様にして表面形状転写樹脂シート（１１）を製造した。
【００８２】
（実施例８）
転写型６として表３に示すＶ字凹みの溝Ｈが形成された転写ロールを用いた以外は、実施例５と同様にして表面形状転写樹脂シート（１２）を製造した。
【００８３】
（実施例９）
押圧ロールの押圧を調整して連続樹脂シートの厚さを１．０ｍｍとし、各押圧ロールの温度を変更した以外は、実施例５と同様にして、３層の積層板からなる表面形状転写樹脂シート（１３）を得た。その際、第三押圧ロール５ｃ（転写ロール）には、転写型６として、ロール表面の円周上に表３に示すＶ字凹みの溝Ｅが形成されており、表面形状転写樹脂シート（１３）の表層上面側に、図５に示すＶ字凹みの溝Ｅの凸部と凹部とが反対の型が転写され、表面形状付与樹脂シート（１３）を得ることができる。
【００８４】
なお、上記製造時に各ロール表面の温度は、第一押圧ロール５ａが１００℃であり、第二押圧ロール５ｂが９８℃、第三押圧ロール５ｃ（転写ロール）が１１９℃となるよう調整した。
【００８５】
（実施例１０）
転写型６として表３に示すＶ字凹みの溝Ｆが形成された転写ロールを用いた以外は、実施例９と同様にして表面形状転写樹脂シート（１４）を製造した。
【００８６】
（実施例１１）
転写型６として表１に示すＶ字凹みの溝Ｇが形成された転写ロールを用いた以外は、実施例９と同様にして表面形状転写樹脂シート（１５）を製造した。
【００８７】
（実施例１２）
転写型６として表１に示すＶ字凹みの溝Ｈが形成された転写ロールを用いた以外は、実施例９と同様にして表面形状転写樹脂シート（１６）を製造した。
【００８８】
上記実施例５〜１２で製造した表面形状転写樹脂シート（９）〜（１６）は、それぞれ形状転写率Ｔが９５％であり、転写率（転写性能）に優れることがわかる。
【００８９】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００９０】
本発明の製造方法および製造装置を用いて得られる表面形状転写樹脂シートは、原料樹脂への添加物を選択することにより、種々の用途に適用することができる。また、本発明の製造方法および製造装置を用いて得られる表面形状転写樹脂シートは、転写率に優れるので、添加剤として光拡散剤を用いて光拡散板として特に好適である。
【図面の簡単な説明】
【００９１】
【図１】転写型に施されている半円凹みの溝のレプリカの断面形状の模式図である。
【図２】本発明の表面形状転写樹脂シートの製造に用いる製造装置の一例の模式図である。
【図３】シリンドリカルレンズの模式図である。
【図４】従来の表面形状転写樹脂シートの製造に用いる製造装置の模式図である。
【図５】転写型に施されているＶ字凹みの溝のレプリカの断面形状の模式図である。
【符号の説明】
【００９２】
１  転写型表面、２  連続樹脂シート、３  樹脂投入口、４  ダイ、５  押圧ロール、５ａ  第一押圧ロール、５ｂ  第二押圧ロール、５ｃ  第三押圧ロール、６  転写型、７  押出機、８  シリンドリカルレンズ。
【図１】
2009220555.tif 000007
【図２】
2009220555.tif 000008
【図３】
2009220555.tif 000009
【図４】
2009220555.tif 000010
【図５】
2009220555.tif 000011